(57)【要約】【課題】本発明の目的は、化学除染に連続して原子炉構成部材及びフェライト皮膜表面に白金皮膜を効率的に形成する方法を提供するところにある。【解決手段】上記した目的を達成する本発明の特徴は、プラント構成部材を有するプラントの運転停止後で前記プラントの運転開始前に、白金イオン及び還元剤を含む皮膜形成液を、プラント構成部材の表面に接触させ、前記プラント構成部材の前記表面に、白金皮膜を形成することを特徴とする。【効果】本発明によれば、化学除染に連続して原子炉構成部材及びフェライト皮膜表面に白金皮膜を効率的に形成する方法を提供できる。【選択図】  図１
2012247322.tif 000002
【特許請求の範囲】
【請求項１】
プラント構成部材を有するプラントの運転停止後で前記プラントの運転開始前に、白金イオン及び還元剤を含む皮膜形成液を、プラント構成部材の表面に接触させ、前記プラント構成部材の前記表面に、白金皮膜を形成することを特徴とするプラント構成部材への白金皮膜形成方法。
【請求項２】
前記皮膜形成液に含まれる還元剤がヒドラジンである事を特徴とする請求項１に記載のプラント構成部材への白金皮膜形成方法。
【請求項３】
プラント構成部材を有するプラントの運転停止後で前記プラントの運転開始前に、化学除染後の前記プラントの構成部材表面に白金皮膜を形成する事を特徴とするプラント構成部材への白金皮膜形成方法。
【請求項４】
プラント構成部材を有するプラントの運転停止後で前記プラントの運転開始前に、化学除染後の前記プラントの構成部材表面にフェライト皮膜を形成し、その上に白金皮膜を形成する事を特徴とするプラント構成部材への白金皮膜形成方法。
【請求項５】
前記プラント構成部材の前記表面に接触する前記皮膜形成液の温度が、６０℃〜１００℃の範囲内に調節される請求項１ないし４のいずれか１項に記載のプラント構成部材への白金皮膜形成方法。
【請求項６】
前記皮膜形成液の前記プラント構成部材の前記表面への接触が、前記プラント構成部材の前記表面の化学除染を実施した後に行われる請求項１に記載のプラント構成部材への白金皮膜形成方法。
【請求項７】
皮膜形成対象物であるプラント構成部材を有するプラントの設置が終了した後で前記プラントの最初の試運転が開始される前に、白金イオン及び還元剤を含む皮膜形成液を、プラント構成部材の表面に接触させ、前記プラント構成部材の前記表面に、白金皮膜を形成することを特徴とするプラント構成部材への白金皮膜形成方法。
【請求項８】
プラント構成部材を有するプラントの運転停止後で前記プラントの運転開始前に、
加熱装置を有する配管をプラント構成部材である配管系に接続し、
白金イオン及び還元剤を含む皮膜形成液を、前記配管を通して前記配管系内に供給し、
前記皮膜形成液を前記配管系の内面に接触させて、この内面に、白金皮膜を形成することを特徴とするプラント構成部材への白金皮膜形成方法。
【請求項９】
前記配管系及び前記配管により閉ループが形成され、前記皮膜形成液が前記閉ループ内を循環する請求項８に記載のプラント構成部材への白金皮膜形成方法。
【請求項１０】
前記白金皮膜を形成する前記配管系が、ステンレス鋼製の配管系及び炭素鋼製の配管系のいずれかである請求項８ないし９のいずれか１項に記載のプラント構成部材への白金皮膜形成方法。
【発明の詳細な説明】
【技術分野】
【０００１】
本発明は、プラント構成部材への白金皮膜形成方法に係り、特に、沸騰水型原子力発電プラントに適用するのに好適なプラント構成部材への白金皮膜形成方法に関する。
【背景技術】
【０００２】
発電プラントとして、例えば、沸騰水型原子力発電プラント（以下、ＢＷＲプラントという）及び加圧水型原子力発電プラント（以下、ＰＷＲプラントという）が知られている。例えば、ＢＷＲプラントは、原子炉圧力容器（ＲＰＶと称する）内に炉心を内蔵した原子炉を有する。再循環ポンプ（またはインターナルポンプ）によって炉心に供給された冷却水は、炉心内に装荷された燃料集合体内の核燃料物質の核分裂で発生する熱によって加熱され、一部が蒸気になる。この蒸気は、原子炉からタービンに導かれ、タービンを回転させる。タービンから排出された蒸気は、復水器で凝縮され、水になる。この水は、給水として原子炉に供給される。給水は、原子炉内での放射性腐食生成物の発生を抑制するため、給水配管に設けられたろ過脱塩装置で主として金属不純物が除去される。
【０００３】
ＢＷＲプラント及びＰＷＲプラント等の発電プラントでは、原子炉圧力容器などの主要な構成部材は、腐食を抑制するために、水が接触する接水部にステンレス鋼及びニッケル基合金などを用いている。また、原子炉冷却材浄化系，余熱除去系，原子炉隔離時冷却系，炉心スプレイ系，給水系及び復水系などの構成部材は、プラントの製造所要コストを低減する観点、あるいは給水系や復水系を流れる高温水に起因するステンレス鋼の応力腐食割れを避ける観点などから、主として炭素鋼部材が用いられる。
【０００４】
また、放射性腐食生成物の元となる腐食生成物は、ＲＰＶ及び再循環系配管等の接水部からも発生することから、主要な一次系の構成部材には腐食の少ないステンレス鋼、ニッケル基合金などの不銹鋼が使用されている。また、低合金鋼製のＲＰＶは内面にステンレス鋼の肉盛りが施され、低合金鋼が、直接、炉水（ＲＰＶ内に存在する冷却水）と接触することを防いでいる。炉水とは、原子炉内に存在する冷却水である。さらに、炉水の一部を原子炉浄化系のろ過脱塩装置によって浄化し、炉水中に僅かに存在する金属不純物を積極的に除去している。
【０００５】
上述の腐食対策を講じても、極僅かな金属不純物が炉水に残ることが避けられないため、一部の金属不純物が、金属酸化物として、燃料集合体に含まれる燃料棒の表面に付着する。燃料棒表面に付着した金属不純物（例えば、金属元素）は、燃料棒内の核燃料物質の核分裂によって発生する中性子の照射により原子核反応を起こし、コバルト６０，コバルト５８，クロム５１，マンガン５４等の放射性核種になる。これらの放射性核種は、大部分が酸化物の形態で燃料棒表面に付着したままであるが、一部の放射性核種は、取り込まれている酸化物の溶解度に応じて炉水内にイオンとして溶出したり、クラッドと呼ばれる不溶性固体として炉水中に再放出されたりする。炉水に含まれる放射性物質は、原子炉浄化系によって取り除かれる。しかしながら、除去されなかった放射性物質は炉水とともに再循環系などを循環している間に、ＢＷＲプラントを構成する構成部材の炉水と接触する表面に蓄積される。その結果、構成部材表面から放射線が放射され、定検作業時の従事者の放射線被曝の原因となる。その従業者の被曝線量は、各人毎に規定値を超えないように管理されている。近年この規定値が引き下げられ、各人の被曝線量を経済的に可能な限り低くする必要が生じている。
【０００６】
そこで、配管への放射性核種の付着を低減する方法、及び炉水中の放射性核種の濃度を低減する方法が様々検討されている。例えば、亜鉛などの金属イオンを炉水に注入して、炉水と接触する再循環系配管内面に亜鉛を含む緻密な酸化皮膜を形成させることにより、酸化皮膜中へのコバルト６０及びコバルト５８等の放射性核種の取り込みを抑制する方法が提案されている（特開昭５８−７９１９６号公報参照）。
【０００７】
また、化学除染後、原子力プラントの構成部材表面にフェライト皮膜としてマグネタイト皮膜を形成することによって、プラントの運転後においてその構成部材表面に放射性核種が付着することを抑制する方法が、特開２００６−３８４８３号公報及び特開２００７−１９２７４５号公報に提案されている。この方法は、鉄（II）イオンを含むギ酸水溶液、過酸化水素及びヒドラジンを含み、常温から１００℃の範囲に加熱された処理液を、その構成部材表面に接触させてその表面にフェライト皮膜を形成するものである。さらに、マグネタイト皮膜よりも安定なニッケルフェライト皮膜もしくは亜鉛フェライト皮膜を原子力プラントの構成部材表面に形成し、プラントの運転後においてその構成部材表面に放射性核種が付着することをさらに抑制する方法が提案されている。
【０００８】
原子力プラントの構成部材の応力腐食割れを抑制するために、その構成部材の冷却水と接触する表面に、亜鉛クロマイト（ＺｎＣｒ2Ｏ4）及びクロム酸化物（Ｃｒ2Ｏ3）が混在する亜鉛とクロムの複合酸化物層を形成することが、特開２００１−９１６８８号公報に記載されている。
【０００９】
特開２０００−３５２５９７号公報は、原子力プラントの構成部材に含まれるＣｒを安定化することを記載しており、このＣｒの安定化によって、構成部材の応力腐食割れ感受性を緩和し、構成部材の腐食の抑制を図っている。腐食の抑制は、定期検査時における被ばく線量を低減することができる。そのＣｒの安定化は、構成部材の表面にＭＣｒ2Ｏ4の形態（ＭはＺｎ，Ｎｉ，Ｆｅ及びＣｏのうちの１種あるいは複数種の混合）の化合物を形成することを提案している。ＭＣｒ2Ｏ4、例えば、ＦｅＣｒ2Ｏ4の構成部材表面への形成方法として、めっき，塗装，ライニング，容赦，プレーティング，プレフィルミング，研磨の表面処理のいずれかまたは複数を用いている。
【００１０】
原子力プラントでは、応力腐食割れの進展を抑制するため、原子炉内に白金を注入する技術を適用している。この白金注入技術は、白金を原子炉内の冷却水に注入することによって、冷却水と接触する、原子力プラントの構成部材の表面を強還元環境に保ち、構成部材での応力腐食割れの進展を抑制する。しかしながら、水素注入技術は、その構成部材の表面を強還元環境に保つことにより、構成部材での応力腐食割れの進展を抑制できるものの、その構成部材の表面には60Ｃｏを取り込み易い酸化皮膜が形成され易くなることが報告されている。このため、定期点検作業者の被ばく線量増加が危惧される。
【先行技術文献】
【特許文献】
【００１１】
【特許文献１】特開昭５８−７９１９６号公報
【特許文献２】特開２００６−３８４８３号公報
【特許文献３】特開２００７−１８２６０４号公報
【特許文献４】特開２００７−１９２７４５号公報
【特許文献５】特開２００１−９１６８８号公報
【特許文献６】特開２０００−３５２５９７号公報
【非特許文献】
【００１２】
【非特許文献１】proceedings of water chemistry 2004, p1054-1059.
【発明の概要】
【発明が解決しようとする課題】
【００１３】
原子力発電所の配管表面に白金を形成する方法では、原子炉起動後に白金錯体を給水配管より注入する方法が実施されている（非特許文献１）。また、白金によって原子炉構成部材の表面を強還元環境に保つことにより、構成部材での応力腐食割れの進展を抑制できるものの、その構成部材の表面には60Ｃｏを取り込み易い酸化皮膜が形成され易くなることが報告されている。このため、定期点検作業者の被ばく線量増加が危惧される。
【００１４】
原子力プラントの構成部材の表面に緻密なフェライト皮膜を形成し60Ｃｏの付着量を抑制する、特開２００６−３８４８３号公報，特開２００７−１８２６０４号公報及び特開２００７−１９２７４５号公報に記載されたフェライト皮膜形成方法は、フェライト皮膜形成対象物である、原子力プラントの構成部材の表面へのフェライト皮膜形成時において、その構成部材の表面に接触させる皮膜形成液である、鉄（II）イオンを含む溶液、酸化剤及びｐＨ調整剤の添加を順に行い、更に白金イオンを含む薬剤を導入することでフェライト皮膜表面に白金を形成する事を記載し、配管の応力腐食割れを低減するとともに60Ｃｏの付着量を抑制する事を記載している。
【００１５】
発明者らは、原子力プラントの構成部材及びフェライト皮膜表面に適用するのに好適な白金の形成方法を詳細に検討した。その結果、プラントの運転停止期間中に、原子炉構成部材及びフェライト皮膜表面の化学除染に連続して白金皮膜を形成すれば、白金皮膜を効率的に形成できることを発見した。
【００１６】
本発明の目的は、化学除染に連続して原子炉構成部材及びフェライト皮膜表面に白金皮膜を効率的に形成する方法を提供するところにある。
【課題を解決するための手段】
【００１７】
上記した目的を達成する本発明の特徴は、プラント構成部材を有するプラントの運転停止後で前記プラントの運転開始前に、白金イオン及び還元剤を含む皮膜形成液を、プラント構成部材の表面に接触させ、前記プラント構成部材の前記表面に、白金皮膜を形成することを特徴とする。
【発明の効果】
【００１８】
本発明によれば、化学除染に連続して原子炉構成部材及びフェライト皮膜表面に白金皮膜を効率的に形成する方法を提供できる。
【図面の簡単な説明】
【００１９】
【図１】本発明の好適な一実施例である、ＢＷＲプラントの再循環系配管に適用する実施例１のプラント構成部材へのフェライト皮膜形成方法の手順を示すフローチャートである。
【図２】図１に示すプラント構成部材への白金皮膜形成方法を実施する際に用いられる皮膜形成装置をＢＷＲプラントの再循環系配管に接続した状態を示す説明図である。
【図３】図２に示す皮膜形成装置の詳細構成図である。
【図４】白金皮膜をステンレス鋼部材表面に形成した場合の皮膜の断面像と組成分析の結果である。
【図５】白金皮膜をフェライト皮膜を形成したステンレス鋼表面に形成した試験片の断面像と組成分析の結果である。
【図６】従来法と本発明による白金皮膜形成量の相対比較である。
【図７】未処理、ステンレス鋼表面に白金皮膜を形成した試験片及びフェライト皮膜を形成したステンレス鋼表面に白金皮膜を形成した試験片への放射性核種の付着状態を示す説明図である。
【図８】本発明の他の実施例である、ＢＷＲプラントに適用する実施例２のプラント構成部材へのフェライト皮膜形成方法の手順を示すフローチャートである。
【図９】本発明の他の実施例である、ＢＷＲプラントに適用する実施例３のプラント構成部材へのフェライト皮膜形成方法の手順を示すフローチャートである。
【図１０】図９に示すプラント構成部材へのフェライト皮膜形成方法に用いられる皮膜形成装置の詳細構成図である。
【発明を実施するための形態】
【００２０】
発明者らは、原子力プラントの構成部材の表面に白金を形成する従来の貴金属注入において、２８０℃における白金形成メカニズムの詳細な検討を行った。その結果、白金イオンが原子炉構成部材及びフェライト皮膜表面で還元されて白金が形成されると分かった。そこで、発明者らは、１００℃以下の低温でも白金イオンが還元できる方法を種々検討した結果、白金イオンを含む薬剤と還元剤を同時に原子力プラントの構成部材の表面に接触させれば、白金が形成できる事がわかった。また、従来より効率的に白金イオンを還元することで白金が緻密な皮膜状になることも突き止めた。そこで、上記の原子炉構成部材及びフェライト皮膜表面への白金及び白金皮膜形成方法を検討した。
【００２１】
発明者らは白金イオンを含む第１薬剤と還元剤を含む第２薬剤を原子炉構成部材の表面に接触させることで（１）式の反応に基づいて白金が形成できると考えた。
【００２２】
Ｐｔ2+＋２ｅ2- → Ｐｔ……（１）
そこで、発明者らは、白金イオンを含む第１の薬剤，還元剤を含む第２薬剤、を含む皮膜形成液を、原子力プラントのステンレス鋼製の構成部材を模擬したステンレス鋼製の試験片の表面及びフェライト皮膜を形成したステンレス鋼表面に白金皮膜の形成を実験により試みた。
【００２３】
発明者らは、水に、白金イオンを含む第１薬剤，還元剤を含む第２薬剤を添加して生成した皮膜形成液を、原子力プラントのステンレス鋼製の構成部材を模擬したステンレス鋼製の試験片の表面に接触させ、この表面に白金皮膜を形成した。発明者らは、皮膜形成後に試験片の表面に形成された白金皮膜を電子顕微鏡観察及び組成分析を行った（図４）。その結果、白金が緻密な皮膜状に形成されていることを確認した。また、原子力プラントのステンレス鋼製の構成部材を模擬したステンレス鋼製の試験片の表面にフェライト皮膜を形成し、このフェライト皮膜の表面に白金皮膜を形成した試験片の電子顕微鏡観察及び組成分析を行った（図５）。緻密なフェライト皮膜及び白金皮膜が同時に形成されている事が確認された。以上のように白金を含む皮膜形成液と還元剤を添加することで緻密な白金皮膜の形成が確認できた。図６に従来法と本発明による白金皮膜形成量の相対値を示す。本発明は従来法の約９倍の皮膜形成量が可能になった。さらに発明者らは、ステンレス鋼及びフェライト皮膜を形成したステンレス鋼試験片の放射能付着抑制効果を実験により確認した。得られた腐食抑制効果を、図７を用いて説明する。図７の縦軸は、60Ｃｏの付着量の相対値を示している。未処理の試験片に対して、白金皮膜を形成したステンレス鋼及びフェライト皮膜の表面に白金皮膜を形成したステンレス鋼試験片共に放射能の付着を抑制している。つまり、白金を皮膜状に形成することでフェライト皮膜を形成したステンレス鋼試験片だけでなく、ステンレス鋼試験片への60Ｃｏの付着量も抑制する事ができた。
【実施例１】
【００２４】
本発明の好適な一実施例であるＢＷＲプラントの再循環系配管に適用した実施例１のプラント構成部材への白金皮膜形成方法を、図１，図２及び図３を用いて説明する。ここで、白金皮膜の形成は化学除染，フェライト皮膜形成ののちに連続して行われる。
【００２５】
原子力発電プラントであるＢＷＲプラントは、図２に示すように、原子炉１，タービン３，復水器４，再循環系，原子炉浄化系及び給水系等を備えている。原子炉１は、炉心１３を内蔵する原子炉圧力容器（以下、ＲＰＶという）１２を有し、ＲＰＶ１２内にジェットポンプ１４を設置している。炉心１３には多数の燃料集合体（図示せず）が装荷されている。燃料集合体は、核燃料物質で製造された複数の燃料ペレットが充填された複数の燃料棒を含んでいる。再循環系は、ステンレス鋼製の再循環系配管２２、及び再循環系配管２２に設置された再循環ポンプ２１を有する。給水系は、復水器４とＲＰＶ１２を連絡する給水配管１０に、復水ポンプ５，復水浄化装置（例えば、復水脱塩器）６，低圧給水加熱器８，給水ポンプ７及び高圧給水加熱器９を、復水器４からＲＰＶ１２に向って、この順に設置して構成されている。原子炉浄化系は、再循環系配管２２と給水配管１０を連絡する浄化系配管２０に、浄化系ポンプ２４，再生熱交換器２５，非再生熱交換器２６及び炉水浄化装置２７をこの順に設置している。浄化系配管２０は、再循環ポンプ２１の上流で再循環系配管２２に接続される。原子炉１は、原子炉建屋（図示せず）内に配置された原子炉格納容器１１内に設置されている。
【００２６】
ＲＰＶ１２内の冷却水は、再循環ポンプ２１で昇圧され、再循環系配管２２を通ってジェットポンプ１４内に噴出される。ジェットポンプ１４のノズルの周囲に存在する冷却水も、ジェットポンプ１４内に吸引されて炉心１３に供給される。炉心１３に供給された冷却水は燃料棒内の核燃料物質の核分裂で発生する熱によって加熱され、加熱された冷却水の一部が蒸気になる。この蒸気は、ＲＰＶ１２内に設けられた気水分離器（図示せず）及び蒸気乾燥器（図示せず）にて水分が除去された後に、ＲＰＶ１２から主蒸気配管２を通ってタービン３に導かれ、タービン３を回転させる。タービン３に連結された発電機（図示せず）が回転し、電力が発生する。
【００２７】
タービン３から排出された蒸気は、復水器４で凝縮されて水になる。この水は、給水として、給水配管１０を通りＲＰＶ１２内に供給される。給水配管１０を流れる給水は、復水ポンプ５で昇圧され、復水浄化装置６で不純物が除去され、給水ポンプ７でさらに昇圧される。給水は、低圧給水加熱器８及び高圧給水加熱器９で加熱されてＲＰＶ１２内に導かれる。抽気配管でタービン３から抽気された抽気蒸気が、低圧給水加熱器８及び高圧給水加熱器９にそれぞれ供給され、給水の加熱源となる。
【００２８】
再循環系配管２２内を流れる冷却水の一部は、浄化系ポンプ２４の駆動によって原子炉浄化系の浄化系配管２０内に流入し、再生熱交換器２５及び非再生熱交換器２６で冷却された後、炉水浄化装置２７で浄化される。浄化された冷却水は、再生熱交換器２５で加熱されて浄化系配管２０及び給水配管１０を経てＲＰＶ１２内に戻される。
【００２９】
ＢＷＲプラントの運転が停止された後のＢＷＲプラントの運転停止期間内で、仮設設備である皮膜形成装置３０の循環配管（皮膜形成液配管）３５の両端が、ステンレス鋼製の再循環系配管２２に接続される。この循環配管３５を再循環系配管２２に接続する作業を具体的に説明する。ＢＷＲプラントの運転停止後に、例えば、再循環系配管２２に接続されている浄化系配管２０に設置されているバルブ２３のボンネットを開放して浄化系ポンプ２４側を封鎖する。皮膜形成装置３０の循環配管３５の一端をバルブ２３のフランジに接続する。これにより、循環配管３５の一端が再循環系ポンプ２１の上流で再循環系配管２２に接続される。他方、再循環ポンプ２１の下流側で再循環系配管２２に接続されたドレン配管または計装配管などの枝管を切り離し、その切り離された枝管に、皮膜形成装置３０の循環配管３５の他端を接続する。循環配管３５の両端を再循環系配管２２に接続することによって、再循環系配管２２及び循環配管３５を含む閉ループが形成される。再循環系配管２２の両端部におけるＲＰＶ１２内での各開口部は、皮膜形成液がＲＰＶ１２内に流入しないように、プラグ（図示せず）でそれぞれ封鎖される。皮膜形成装置３０は、再循環系配管２２の内面にフェライト及び白金皮膜が形成され、これらの皮膜の形成に使用した皮膜形成液の処理が終了した後で且つＢＷＲプラントの運転停止期間内で、再循環系配管２２から取り外される。その後で、ＢＷＲプラントの運転が開始される。
【００３０】
皮膜形成装置３０は、再循環系配管２２の内面への白金及びフェライト皮膜の形成、及びこの皮膜の形成に使用した皮膜形成液の処理の両方に用いられる。さらに、皮膜形成装置３０は、再循環系配管２２内面の化学除染を行う際にも用いられる。再循環系配管２２に接続された皮膜形成装置３０は、ＢＷＲプラントでは放射線管理区域である原子炉格納容器１１内に配置されている。
【００３１】
本実施例では、再循環系配管２２を皮膜形成対象物にしたが、給水系，冷却材浄化系、及び補機冷却水系の各配管を皮膜形成対象物にする場合には、該当する皮膜形成対象物の配管系に循環配管３５を接続する。
【００３２】
皮膜形成装置３０の詳細な構成を、図３を用いて説明する。皮膜形成装置３０は、サージタンク３１，循環配管３５，鉄（II）イオン注入装置８８，酸化剤注入装置８６，ｐＨ調整剤注入装置８７，白金イオン注入装置８５，フィルタ５１，加熱器５３，分解装置６４及びカチオン交換樹脂塔６０を備えている。
【００３３】
開閉弁４７，循環ポンプ４８，弁４９，加熱器５３，弁５５，５６及び５７、サージタンク３１，循環ポンプ３２，弁３３及び開閉弁３４が、上流よりこの順に循環配管３５に設けられている。弁４９をバイパスして循環配管３５に接続される配管７１に、弁５０及びフィルタ５１が設置される。加熱器５３及び弁５５をバイパスする配管６６が循環配管３５に接続され、冷却器５８及び弁５９が配管６６に設置される。両端が循環配管３５に接続されて弁５６をバイパスする配管６７に、カチオン交換樹脂塔６０及び弁６１が設置される。両端が配管６７に接続されてカチオン交換樹脂塔６０及び弁６１をバイパスする配管６８に、混床樹脂塔６２及び弁６３が設置される。
【００３４】
弁６５及び分解装置６４が設置される配管６９が弁５７をバイパスして循環配管３５に接続される。分解装置６４は、内部に、例えば、ルテニウムを活性炭の表面に添着した活性炭触媒を充填している。サージタンク３１が弁５７と循環ポンプ３２の間で循環配管３５に設置される。弁３６及びエゼクタ３７が設けられる配管７０が、弁３３と循環ポンプ３２の間で循環配管３５に接続され、さらに、サージタンク３１に接続されている。再循環系配管２２の内面の汚染物を酸化溶解するために用いる過マンガン酸カリウム（酸化除染剤）、さらには再循環系配管２２の内面の汚染物を還元溶解するために用いるシュウ酸（還元除染剤）をサージタンク３１内に供給するためのホッパ（図示せず）がエゼクタ３７に設けられている。
【００３５】
鉄（II）イオン注入装置８８が、薬液タンク４５，注入ポンプ４３及び注入配管７２を有する。薬液タンク４５は、注入ポンプ４３及び弁４１を有する注入配管７２によって循環配管３５に接続される。薬液タンク４５は、鉄をギ酸で溶解して調製した２価の鉄（II）イオンを含む薬剤（第４薬剤）を充填している。この薬剤はギ酸を含んでいる。なお、鉄を溶解させる薬剤としては、ギ酸に限らず、鉄（II）イオンの対アニオンとなるカルボン酸または炭酸を用いることができる。鉄を溶解する、ギ酸以外のカルボン酸として、シュウ酸またはマロン酸を用いてもよい。
【００３６】
酸化剤注入装置８６が、薬液タンク４６，注入ポンプ４４及び注入配管７３を有する。薬液タンク４６は、注入ポンプ４４及び弁４２を有する注入配管７３によって循環配管３５に接続される。薬液タンク４６は、酸化剤（第３薬剤）である過酸化水素を充填している。
【００３７】
ｐＨ調整剤注入装置８７が、薬液タンク４０，注入ポンプ３９及び注入配管７４を有する。薬液タンク４０は、注入ポンプ３９及び弁３８を有する注入配管７４によって循環配管３５に接続される。薬液タンク４０はｐＨ調整剤（第２薬剤）であるヒドラジンを充填する。
【００３８】
白金イオン注入装置８５が、薬液タンク８０，注入ポンプ８１及び注入配管８３を有する。薬液タンク８０は、注入ポンプ８１及び弁８２を有する注入配管８３によって循環配管３５に接続される。薬液タンク８０は、白金錯体を水に溶解して調製した白金イオンを含む薬剤（第１薬剤）が充填されている。
【００３９】
本実施例では、白金イオン注入装置８５の循環配管３５への第１接続点（注入配管８３と循環配管３５の接続点）８４、鉄（II）イオン注入装置８８の循環配管３５への第２接続点（注入配管７２と循環配管３５の接続点）７８、酸化剤注入装置８６の循環配管３５への第３接続点（注入配管７３と循環配管３５の接続点）７９、及びｐＨ調整剤注入装置８７の循環配管３５への第４接続点（注入配管７４と循環配管３５の接続点）７７のうち、第４接続点７７が皮膜形成対象物にできるだけ近い位置に配置させることが好ましい。
【００４０】
分解装置６４は、鉄（II）イオンの対アニオンとして使用するカルボン酸（例えば、ギ酸）、及びｐＨ調整剤のヒドラジンを分解できるようになっている。つまり、鉄（II）イオンの対アニオンとしては、廃棄物量の低減化を考慮して水及び二酸化炭素に分解できるカルボン酸、または気体として放出可能で廃棄物を増やさない炭酸を用いている。
【００４１】
本実施例における白金皮膜形成方法を、図１を用いて詳細に説明する。白金皮膜は化学除染、フェライト皮膜の形成を実施した後連続して行われるため、図１に示す手順は、白金皮膜の形成だけでなく、化学除染、及び皮膜の形成に用いた皮膜形成液（例えば、皮膜形成水溶液）の処理の手順も含んでいる。まず、皮膜形成装置３０を皮膜形成対象の配管系に接続する（ステップＳ１）。すなわち、ＢＷＲプラントの運転がＢＷＲプラントの定期検査のために停止された後のＢＷＲプラントの運転停止期間において、前述したように、循環配管３５が皮膜形成対象物の配管系である再循環系配管（原子力プラントの構成部材）２２に接続される。
【００４２】
皮膜形成対象箇所に対する化学除染を実施する（ステップＳ２）。運転を経験したＢＷＲプラントでは、ＲＰＶ１２内の冷却水（以下、炉水という）と接触する、再循環系配管２２の内面に、酸化皮膜が形成されている。そのＢＷＲプラントでは、この酸化皮膜が放射性核種を含んでいる。ステップＳ２の一例は、化学的な処理によりその酸化皮膜を、皮膜形成対象物である再循環系配管２２の内面から取り除く処理である。皮膜形成対象物の配管系への白金及びフェライト皮膜の形成は、その再循環系配管内面の放射性核種の付着抑制及び応力腐食割れ抑制を目的とするものであるが、その皮膜の形成に際しては再循環系配管２２の内面に対して予め化学除染を実施しておくことが好ましい。
【００４３】
ステップＳ２で適用する化学除染は、公知の方法（特開２０００−１０５２９５号公報参照）であるが、簡単に説明する。まず、弁３４，３３，５７，５６，５５，４９及び４７をそれぞれ開き、他の弁を閉じた状態で、循環ポンプ３２及び４８を駆動する。これにより、循環配管３５及び再循環系配管２２の閉ループ内にサージタンク３１内の水を循環させる。加熱器５３により循環する水を加熱し、この水の温度が９０℃になったときに弁３６を開く。エゼクタ３７につながっているホッパから供給される必要量の過マンガン酸カリウムが、配管７０内を流れる水によりサージタンク３１内に導かる。過マンガン酸カリウムがサージタンク３１内で水に溶解し、酸化除染液（過マンガン酸カリウム水溶液）が生成される。この酸化除染液は、循環ポンプ３２の駆動によってサージタンク３１から循環配管３５を経て再循環系配管２２内に供給される。酸化除染液は、再循環系配管２２の内面に形成されている酸化皮膜などの汚染物を酸化して溶解する。
【００４４】
酸化除染が終了した後、上記のホッパからシュウ酸をサージタンク３１内に注入する。このシュウ酸によって酸化除染液に含まれている過マンガン酸カリウムが分解される。その後、サージタンク３１内で生成されてｐＨが調整された還元除染液（シュウ酸水溶液）は、循環ポンプ３２によって再循環系配管２２内に供給され、再循環系配管２２の内面に存在する腐食生成物の還元溶解を行う。還元除染液のｐＨが、薬液タンク４０から循環配管３５内に供給されるヒドラジンによって調整される。再循環系配管２２から排出されて循環配管３５に戻された還元除染液の一部が、金属陽イオンを除去するために、必要な弁操作によりカチオン交換樹脂塔６０に導かれる。
【００４５】
還元除染の終了後、弁６５を開いて弁５７の開度を調整し、循環配管３５内を流れる還元除染液の一部を分解装置６４に供給する。この還元除染液に含まれるシュウ酸及びヒドラジンは、薬液タンク４６から配管７５を通して分解装置６４に導かれた過酸化水素、及び分解装置６４内の活性炭触媒の作用によって分解される。シュウ酸及びヒドラジンの分解後、弁５５を閉じて加熱器５３による加熱を停止させ、同時に、弁５９を開いて除染液を冷却器５８で冷却する。冷却された除染液（例えば、６０℃）が、不純物を除去するために、混床樹脂塔６２に供給される。
【００４６】
原子力プラントの構成部材である再循環系配管２２の化学除染が終了した後、フェライト皮膜の形成処理が実行される。
【００４７】
皮膜形成対象物の除染が終了した後、皮膜形成液の温度調整を行う（ステップＳ３）。皮膜形成対象物の除染終了後、すなわち、皮膜形成装置３０による最後の浄化運転が終了した後、以下の弁操作が行われる。弁５０を開いて弁４９を閉じ、フィルタ５１への通水を開始する。弁５６を開いて弁６３を閉じることにより、混床樹脂塔６２への通水を停止する。さらに、弁５５を開いて加熱器５３によって循環配管３５内の水を所定温度まで加熱する。弁４７，５７，３３及び３４は開いており、弁３６，５９，６１，６５，３８，４１，４２及び８２は閉じている。循環ポンプ３２，４８が回転している。フィルタ５１への通水は、水中に残留している微細な固形物を除去し、この固形物の表面にもフェライト皮膜が形成されて薬剤が無駄に使用されることを防止するためである。また、フィルタ５１への皮膜形成液の供給を化学洗浄中に実施した場合には、溶解によって生じた高濃度の鉄に起因する水酸化物でフィルタの圧力損失が高くなる恐れがあるため適切ではない。
【００４８】
本実施例では、皮膜形成液の温度は、再循環系配管２２の内面に皮膜を形成している間、加熱器５３によって７５℃に調節され、この温度に保持される。しかしながら、皮膜形成液の温度はその温度に限られない。要は原子炉の運転時における構成部材である再循環系配管２２の腐食を抑制できる程度に、フェライト皮膜が形成できてこの皮膜の結晶等の膜構造が緻密に形成できればよいのである。したがって、皮膜形成液の温度は、１００℃以下が好ましく、下限は２０℃でもよいが、フェライト皮膜の生成速度が実用範囲になる６０℃以上が好ましい。したがって、皮膜形成処理における皮膜形成液の温度は、加熱器５３を制御することによって６０℃〜１００℃の範囲に含まれる温度に調節することが望ましい。
【００４９】
化学除染の終了後で後述の各薬剤が循環配管３５に注入される前では、循環配管３５から再循環系配管２２に供給される液体は、各薬剤の注入により皮膜形成液になる水である。
【００５０】
第４薬剤に含まれる鉄（II）イオンを酸化させて水酸化第二鉄を生成させないために、皮膜形成液内の溶存酸素を除去することが必要である。このため、サージタンク３１及び薬液タンク４５内で、不活性ガスのバブリングまたは真空脱気を行うことが好ましい。ステップ４のフェライト皮膜形成も公知の方法であるが簡単に説明する。
【００５１】
鉄（II）イオンを含む薬液（第４薬剤）を皮膜形成液に注入する。弁４１を開いて注入ポンプ４３を駆動させ、鉄（II）イオン及びギ酸を含む薬液（第４薬剤）が、薬液タンク４５から、注入配管７２を通って、循環配管３５内を流れている皮膜形成液に注入される。ここで注入される第４薬剤は、例えば、鉄をギ酸で溶解して調製した鉄（II）イオン及びこのギ酸を含んでいる。注入された鉄（II）イオンの一部が、皮膜形成液内で水酸化第一鉄となる。
【００５２】
酸化剤（第３薬剤）を皮膜形成液に注入する。弁４２を開いて注入ポンプ４４を駆動させ、酸化剤である過酸化水素を、薬液タンク４６から注入配管７３を通して、循環配管３５内を流れている鉄（II）イオン及び水酸化第一鉄を含む皮膜形成液に注入する。酸化剤としては、過酸化水素以外に、オゾンまたは酸素を溶解した薬剤を用いてもよい。
【００５３】
ｐＨ調整剤（第２薬剤）を皮膜形成液に注入する。弁３８を開いて注入ポンプ３９を駆動することにより、ｐＨ調整剤（例えば、ヒドラジン）を、薬液タンク４０から、注入配管７４を通して循環配管３５内を流れている皮膜形成液に注入する。ｐＨ計７６は、循環配管３５を流れる皮膜形成液のｐＨを計測する。制御装置（図示せず）が、このｐＨ計測値に基づいて、注入ポンプ３９の回転速度（または弁３８の開度）を制御してヒドラジンの注入量を調節し、皮膜形成液のｐＨを５．５よりも大きく９.０以下の範囲内で、例えば、７.０に調節する。すなわち、ヒドラジン，鉄（II）イオン，水酸化第一鉄，ギ酸及び過酸化水素を含む水溶液である皮膜形成液のｐＨが、７.０に調節される。
【００５４】
ヒドラジンによってｐＨが７.０に調節されて温度が９０℃である、鉄（II）イオン，水酸化第一鉄及び過酸化水素を含む皮膜形成液が再循環系配管２２内を流れて再循環系配管２２の内面に接触するので、その皮膜形成液に含まれた鉄（II）イオン及び水酸化第一鉄が、原子力プラントの構成部材である再循環系配管２２の内面に吸着され、過酸化水素の作用によりフェライト化される。これにより、再循環系配管２２の内面にフェライト皮膜が形成される。皮膜形成液に含まれた過酸化水素は、再循環系配管２２の内面に吸着された、鉄（II）イオン及び水酸化第一鉄を酸化させてフェライト化させる反応を生じさせる。ヒドラジンにより皮膜形成液のｐＨがフェライト皮膜生成反応を進行させる７．０に調節されているので、上記したように、再循環系配管２２の内面にフェライト皮膜が形成される。
【００５５】
循環ポンプ３２，４８が駆動されているので、ヒドラジン，鉄（II）イオン，水酸化第一鉄及び過酸化水素を含む皮膜形成液が、循環配管３５により、開閉弁３４を介して再循環系配管２２内に供給される。この皮膜形成液は、再循環系配管２２内を流れ、循環配管３５の弁４７側へと戻される。皮膜形成液（例えば、皮膜形成水溶液）が再循環系配管２２の内面に接触することによって、鉄（II）イオン及び水酸化第一鉄が部材である再循環系配管２２の内面に吸着され、吸着された鉄（II）イオン及び水酸化第一鉄が過酸化水素によってフェライト化され、ヒドラジンの作用でｐＨが７．０になっているので再循環系配管２２の内面に、フェライト皮膜が、再循環系配管２２の内面に形成される。
【００５６】
本ステップの実施により、鉄（II）イオンが含まれた薬液，過酸化水素及びヒドラジンが皮膜形成液に注入される。各薬剤の注入を、連続的に実施することが好ましい。
【００５７】
フェライト皮膜の形成処理が完了した後、ステップ５としてＰｔ皮膜の形成が開始される。具体的には、白金錯体を水で溶解した白金イオンを含有した薬液タンク８０から、注入ポンプ８１を起動し、弁８２を開弁することで白金イオンを含む水溶液を注入点８４から注入する。その後、ステップ６として薬液タンク４０に含まれたｐＨ調整剤であるヒドラジンを弁３８を開弁及び注入ポンプ３９を起動することで皮膜形成液に添加し、Ｐｔ皮膜が形成される。ここで、ｐＨ調整剤であるヒドラジンは還元剤としても知られているため、除染、皮膜形成で利用したｐＨ調整剤を還元剤としても流用できる。この後、フェライト及びｐｔ皮膜形成が判定される（ステップＳ７）。この判定は、フェライト皮膜の形成処理の開始からｐｔ皮膜処理終了までの経過時間で行われる。この経過時間が再循環系配管２２の内面に所定の厚みのフェライト皮膜及び白金皮膜を形成するのに要する時間になるまでの間は、ステップＳ７の判定は「ＮＯ」になる。ステップＳ４〜Ｓ６の操作が繰り返し行われる。ステップＳ７の判定が「ＹＥＳ」になったとき、制御装置（図示せず）が、注入ポンプ３９，４３，４４及び８１を停止して（または弁３８，４１，４２及び８２を閉じ）各薬液の、循環している皮膜形成液への注入を停止する。これによって、再循環系配管２２の内面への白金及びフェライト皮膜の形成作業が終了する。所定厚みの、フェライト及び白金皮膜が、皮膜形成液と接触している、再循環系配管２２の内面全面に亘って形成されている。
【００５８】
その後、皮膜形成液に含まれている薬剤の分解が実施される（ステップＳ８）。再循環系配管２２の内面へのクロムを含むフェライト皮膜の形成に使用された皮膜形成液は、クロムを含むフェライト皮膜の形成が終了した後においても、ヒドラジン及び有機酸であるギ酸を含んでいる。皮膜形成液に含まれた薬剤であるヒドラジン及びギ酸は、還元除染剤であるシュウ酸の分解と同様に、分解装置６４で分解される。皮膜形成液に含まれた各薬剤の分解処理では、弁５７，６５の開度を調整し、循環配管３５内の皮膜形成液の一部を分解装置６４に供給する。弁５４を開くことにより、過酸化水素が、薬液タンク４６から配管７５を通して分解装置６４に供給される。ヒドラジン及びギ酸は、分解装置６４内で過酸化水素及び活性炭触媒の作用により分解される。ヒドラジンは窒素と水に、ギ酸は二酸化炭素と水にそれぞれ分解する。皮膜形成液に含まれた各薬剤の分解が終了した後、循環配管３５が再循環系配管２２から取り外され、バルブ２８等が元通りに復旧される。これにより、ＢＷＲプラントの運転が開始できる状態になる。
【００５９】
触媒を用いた分解装置６４の替りに紫外線照射装置を用いることも可能である。紫外線照射装置も、酸化剤の存在下でヒドラジン，ギ酸及びシュウ酸を分解することができる。
【実施例２】
【００６０】
本発明の他の実施例であるＢＷＲプラントの再循環系配管に適用した実施例２のプラント構成部材への白金皮膜形成方法を、図１，図８を用いて説明する。本実施例は、化学除染を行い、フェライト皮膜が形成された後、皮膜形成液に浮遊しているフェライト粒子を捕集する工程を含む点で実施例１と異なる。実施例１では皮膜形成後の皮膜形成液には皮膜にならなかったフェライトの微粒子が浮遊している。この状態でＰｔイオン及び還元剤を皮膜形成液中に添加すると配管表面だけでなく、浮遊しているフェライト粒表面にもＰｔが形成され、Ｐｔの利用効率が低下する。そこで、皮膜形成液中にＰｔイオンを添加する前にフィルタを使って、フェライト粒子を捕集するものである。具体的には、皮膜形成後の皮膜形成液を、弁５０を開弁してフィルタ５１に通水して、浮遊しているフェライト粒子を除去し、その後Ｐｔイオン及び還元剤を添加する。
【実施例３】
【００６１】
本発明の他の実施例であるＢＷＲプラントの再循環系配管へのＰｔ皮膜形成方法を、図９及び図１０を用いて説明する。
【００６２】
本実施例のプラント構成部材へのＰｔ皮膜形成方法では、化学除染後に連続してＰｔ皮膜を形成する点でその他の実施例と異なる。図１０に示す皮膜形成装置３０Ｂが用いられる。皮膜形成装置３０Ｂは、実施例１で用いられる皮膜形成装置３０が有している構成要素のうち、鉄（II）イオン注入装置８８が取り除かれている。
【００６３】
皮膜形成装置３０Ｂを用いた本実施例のプラント構成部材へのフェライト皮膜形成方法を、図９に示す手順に基づいて説明する。ステップＳ１において、皮膜形成装置３０Ｂの循環配管３５が、再循環系配管に接続される。この時、配管の接続は実施例１と同様の位置である。その後、ステップＳ２の化学除染及びステップＳ３の皮膜形成液（または水）の温度調整が行われる。薬液では、まず、Ｐｔイオンが注入される（ステップＳ４）。還元剤を含む薬液を皮膜形成液に注入する（ステップＳ５）。
【００６４】
白金イオン及びヒドラジンを含む皮膜形成液が、循環配管３５を通って再循環配管に導入され皮膜形成液の接する配管内面に白金皮膜が形成される。
【実施例４】
【００６５】
本実施例のプラント構成部材への白金及びフェライト皮膜形成方法は、新設のＢＷＲプラントの配管系の内面に白金及びフェライト皮膜を形成する点で、前述の各実施例と異なっている。本実施例では、実施例１で用いた皮膜形成装置及びステップＳ２の化学除染を除いた各手順のいずれも適用することが可能である。実施例１で用いた皮膜形成装置３０及び図１に示す各手順を適用した本実施例の皮膜形成方法を、以下に説明する。
【００６６】
本実施例では、新設のＢＷＲプラントの建設が終了し、このＢＷＲプラントの試運転が開始される前に、図１に示す手順（ステップＳ２を除く）により、例えば、再循環系配管２２の内面に白金皮膜を形成する。
【００６７】
まず、新設のＢＷＲプラントにおいて皮膜形成対象物であるプラント構成部材、例えば、配管系である再循環系配管２２の設置が終了し、このＢＷＲプラントの試運転が開始される前に、ステップＳ１において、皮膜形成装置３０の循環配管３５の両端が、実施例１と同様に、ＢＷＲプラントの再循環系配管２２に連絡される。新設のＢＷＲプラントでは、再循環系配管２２の内面に放射性物質が付着していないので、再循環系配管２２に対して化学除染を行う必要がない。このため、本実施例は、図１に示す手順のステップＳ２の化学除染を実施しないで、ステップＳ３の循環配管３５内の水（または皮膜形成液）を加熱し、水（または皮膜形成液）の温度を６０℃〜１００℃の範囲内の温度に調節する。
【００６８】
ステップＳ３での昇温が終了後、ステップＳ４〜Ｓ５が実施され、循環配管３５内に、白金イオンを含む薬剤及びヒドラジンが順番に注入される。白金イオン及びヒドラジンを含む皮膜形成液が、再循環系配管２２に供給され、再循環系配管２２の内面に接触する。皮膜形成液が再循環系配管２２の内面に接触することにより、再循環系配管２２の内面に白金皮膜が形成される。再循環系配管２２の内面に形成れた白金皮膜の厚みが所定厚みになったとき、ステップＳ７の判定が「ＹＥＳ」になり、再循環系配管２２の内面への白金皮膜の形成作業が終了する。その後、ステップＳ８において、皮膜形成液に含まれたギ酸及びヒドラジンが分解装置６４で分解される。
【００６９】
本実施例は、実施例１で生じる各効果を得ることができる。
【００７０】
本実施例は、新設のＰＷＲプラント及び火力プラントに対しても適用することができる。
【産業上の利用可能性】
【００７１】
本発明は、原子力プラント及び火力プラントに適用することができる。
【符号の説明】
【００７２】
１  原子炉
３  タービン
４  復水器
１０  給水配管
１２  原子炉圧力容器
２０  浄化系配管
２２  再循環系配管
３０，３０Ａ，３０Ｂ  皮膜形成装置
３１  サージタンク
３２，４８  循環ポンプ
３５  循環配管
３７  エゼクタ
３９，４３，４４，８１，９１  注入ポンプ
４０，４５，４６，８０  薬液タンク
５１  フィルタ
５３  加熱器
５８  冷却器
６０  カチオン交換樹脂塔
６２  混床樹脂塔
６４  分解装置
７２，７３，７４，８３  注入配管
７６  ｐＨ計
８５  白金イオン注入装置
８６  酸化剤注入装置
８７  ｐＨ調整剤注入装置
８８  鉄（II）イオン注入装置
【図１】
2012247322.tif 000003
【図２】
2012247322.tif 000004
【図３】
2012247322.tif 000005
【図４】
2012247322.tif 000006
【図５】
2012247322.tif 000007
【図６】
2012247322.tif 000008
【図７】
2012247322.tif 000009
【図８】
2012247322.tif 000010
【図９】
2012247322.tif 000011
【図１０】
2012247322.tif 000012